ШИХТА ДЛЯ ПОЛУЧЕНИЯ КЕРАМИЧЕСКОГО ПИГМЕНТА ОЛИВКОВОГО ЦВЕТА
CHARGE FOR PRODUCTION OF CERAMIC PIGMENT OF OLIVE GREEN COLOUR

Изобретение относится к керамическому производству, в частности к получению керамических пигментов для декорирования фарфоро-фаянсовых и майоликовых изделий.
В настоящее время большое внимание уделяется проблеме утилизации промышленных отходов, комплексного использования сырьевых материалов.
2
3
2
2
3
2
2
3
Известна шихта для получения керамического пигмента синего цвета (Седельникова М.Б., Погребенков В.М., Верещагин В.И., Бондалетов В.Г., Антонов И.Г., Приходько С.И. «Шихта для изготовления керамического пигмента синего цвета», Патент РФ №2184101), включающая AlO, СоО, отличающаяся тем, что она дополнительно содержит оксиды TiO и ВО, оксиды TiO и AlO вводят в шихту в виде прокаленного продукта нейтрализации каталитического комплекса Циглера-Натта при следующем содержании ингредиентов:
продукт нейтрализации каталитического
комплекса Циглера-Натта
78-93
СоО
20
В<sub>2</sub>O<sub>3</sub>
2
3+
Недостатком шихты является ограниченная возможность для изоморфного замещения иона-хромофора (в позициях Al).
2
2
3
2
3
2
2
3
Прототипом изобретения является шихта для получения керамических пигментов (Седельникова М.Б., Погребенков В.М., Верещагин В.И., Бондалетов В.Г., Сухих Г.Л., Кузнецов М.В. «Шихта для изготовления керамического пигмента светло-коричневого цвета», Патент РФ №2118301), включающая TiO, AlO, FeO, отличающаяся тем, что содержит TiO и AlO в виде прокаленного продукта нейтрализации каталитического комплекса Циглера-Натта при следующем содержании ингредиентов:
продукт нейтрализации каталитического
комплекса Циглера-Натта
78.43-93.14
Fe<sub>2</sub>O<sub>3</sub>
4.90-19.61
В<sub>2</sub>O<sub>3</sub>
1.96
3+
4+
Недостатком прототипа также является ограниченная возможность для встраивания ионов-хромофоров в кристаллическую структуру пигмента (в позициях Alи Ti).
2
3
2
2+
3+
4+
Задачей изобретения является получение керамических пигментов оливкового цвета в системе СаО - AlO - TiO с использованием отработанного каталитического комплекса Циглера-Натта, расширение цветовой палитры керамических изделий за счет расширения возможности для изоморфных замещений (в позициях Са, Al, Ti), улучшение потребительских свойств пигментов и их удешевление.
Поставленная задача решается следующим образом. Шихта для получения керамического пигмента оливкового цвета включает продукт нейтрализации каталитического комплекса Циглера-Натта, оксид кальция, оксид бора и красящее вещество - оксид никеля NiO. Указанные компоненты взяты в следующем соотношении, мас.%:
продукт нейтрализации каталитического
комплекса Циглера-Натта
59-67
оксид кальция СаО
19-21
оксид никеля NiO
10-20
оксид бора В<sub>2</sub>O<sub>3</sub>
2
Компоненты шихты смешивают, обжигают при температурах 1100-1200°С и измельчают.
3
4
3
2
2
3
2
Продукт нейтрализации каталитического комплекса Циглера-Натта используется для полимеризации пропилена и непредельных соединений жидких продуктов пиролиза прямогонных бензинов. Комплекс содержит хлорид титана TiCl (TiCl) и диэтилалюминийхлорид. После нейтрализации его в основном производстве образуется смесь гидроксидов Al(ОН) и TiO(OH). В пересчете на оксиды их содержание в смеси составляет, мас.%: AlO 40-60, TiO 40-60. В среднем соотношение оксидов алюминия и титана в смеси можно принять 50:50.
Пример изготовления
3
2
3
3
3
3
2
2
Компоненты шихты, мас.%: измельченный прокаленный продукт нейтрализации каталитического комплекса Циглера-Натта - 67, СаО - 21 (в виде СаСО), ВO- 2 (в виде НBO), NiO - 10 (в виде Ni(NO)-6HO) смешивают мокрым способом, высушивают при температуре 100°С и обжигают при температуре 1100-1200°С. Температуры ниже 1100°С не достаточно для образования устойчивой интенсивной окраски пигмента, а повышение температуры обжига выше 1200°С способствует потемнению окраски и образованию плотного, трудноразмалываемого спека. Выдержка при максимальной температуре в течение часа способствует окончательному завершению процессов фазообразования кристаллической структуры пигментов. После обжига пигмент измельчают до прохождения через сито №0063. Составы пигмента приведены в таблице 1.
Представленные составы пигмента обладают следующими характеристиками: температура обжига 1100-1200°С, цвет пигмента оливковый, доминирующая длина волны 568-574 нм (табл.2), чистота тона - 35-67%.
Полученные пигменты могут использоваться для получения надглазурных и подглазурных красок, окрашенных керамических масс и глазурей. Благодаря применению отработанного катализатора в составе пигментов снижаются затраты на его производство, вследствие этого пигмент можно широко использовать для декорирования строительных материалов.
Таблица 1
Шихтовой состав пигментов, мас.%
№ пигмента
Отработанный каталитический комплекс Циглера-Натта
СаО
NiO
В<sub>2</sub>O<sub>3</sub>
1
67
21
10
2
2
63
20
15
2
3
59
19
20
2
Таблица 2
№
Координаты цветности
Доминирующаядлина волныλ<sub>дом</sub>., нм
ЧистотатонаР,%
Пигмен-та
X
Y
1
0,37
0,39
574
35
2
0,39
0,42
572
55
3
0,39
0,46
568
67